(57)【要約】  平面シートは、３．７〜６．８Ｎ／ｄｔｅｘのヤーンモジュラス、２．９〜４．７％の破断点伸びおよび１３０〜１５，０００のデニールを有する複数のポリアミドヤーン（２０、３０、４０）と、複数のスチールワイヤ（２１、３１、４１）とを含み、スチールワイヤが、第１のクリンプおよび第２のクリンプを施されており、第１のクリンプは、第２のクリンプの平面と実質的に異なる平面にある。スチールワイヤの第１および第２のクリンプピッチおよび振幅は、スチールワイヤおよびポリアミドヤーンを組み合わせたとき、ワイヤの破断点伸びがポリアミドヤーンのものと同様であるようなものとする。ワイヤおよびヤーンは、平面シート内で互いに平行に配向されるように構成される。シートは、タイヤおよびベルト用エラストマー成分の構築に有用である。
2013507540.tif 000002
【特許請求の範囲】
【請求項１】
（ａ）３．７〜６．８Ｎ／ｄｔｅｘのヤーンモジュラス、２．９〜４．７％の破断点伸びおよび１３０〜１５，０００のデニールを有する複数のポリアミドヤーンと、
（ｂ）０．０４〜１．１０ｍｍの主要断面寸法を有する複数のスチールワイヤと
を含み、
（１）前記スチールワイヤが、第１のクリンプおよび第２のクリンプを施されており、前記第１のクリンプは、前記第２のクリンプの平面と少なくとも２０°異なる平面にあり、
（２）前記スチールワイヤの前記第１および第２のクリンプピッチおよび振幅が、前記ワイヤの破断点伸びの、前記ポリアミドヤーンの破断点伸びとの差が、２０％以下となるようなものであり、
（３）前記スチールワイヤが、０．６０〜１．１０％の最小炭素含量、０．２０％〜０．９０％のマンガン含量および０．１０％〜０．９０％のシリコン含量を含む組成を有し、
（４）前記スチールワイヤおよびポリアミドヤーンが、前記平面シート内で互いに平行に配向された、平面シート。
【請求項２】
前記ポリアミドヤーンが、ポリ（パラフェニレンテレフタルアミド）フィラメントを含む請求項１に記載の平面シート。
【請求項３】
前記ポリアミドヤーンが、３．７〜６．０Ｎ／ｄｔｅｘのモジュラスを有する請求項１に記載の平面シート。
【請求項４】
前記ポリアミドヤーンが、４．４〜５．４Ｎ／ｄｔｅｘのモジュラスを有する請求項１に記載の平面シート。
【請求項５】
前記ポリアミドヤーンが、３．０〜４．０％の破断点伸びを有する請求項１に記載の平面シート。
【請求項６】
前記スチールワイヤの断面が、円形または実質的に円形である請求項１に記載の平面シート。
【請求項７】
ベルト、カーカスまたはビードの形態の請求項１に記載の平面シートを含むタイヤの支持構造。
【請求項８】
請求項１に記載の平面シートを含むタイヤ。
【請求項９】
（ａ）３．７〜６．８Ｎ／ｄｔｅｘのヤーンモジュラス、２．９〜４．７％の破断点伸びおよび１３０〜１５，０００のデニールを有する複数のポリアミドヤーンを提供する工程と、
（ｂ）任意選択的に、複数のポリアミドヤーンをケーブルヤーンへとツイストする工程と、
（ｃ）０．０４〜１．１０ｍｍの主要断面寸法と、０．６０〜１．１０％の最小炭素含量、０．２０％〜０．９０％のマンガン含量および０．１０％〜０．９０％のシリコン含量を含む組成を有する複数のスチールワイヤを提供する工程と、
（ｄ）クリンプが、互いに少なくとも２０°異なる２つの平面にあり、前記スチールワイヤの破断点伸びの前記ポリアミドヤーンの破断点伸びとの差が、２０％以下となるように、前記スチールワイヤに適用される前記クリンプの所望のピッチ、振幅および平面構成を決める工程と、
（ｅ）工程（ｄ）で決めたクリンプパラメータに従って、前記スチールワイヤをクリンプする工程と、
（ｆ）任意選択的に、複数のスチールワイヤをケーブルワイヤへとツイストする工程と、
（ｇ）全てのヤーン、ワイヤおよびコードが互いに平行に配向されるように、所望数のスチールワイヤおよび／またはスチールコード、ならびに所望数のポリアミドヤーンおよび／またはポリアミドコードを平面構成で組み合わせる工程と
を含む平面シートを製造する方法。
【請求項１０】
（ａ）３．７〜６．８Ｎ／ｄｔｅｘのヤーンモジュラス、２．９〜４．７％の破断点伸びおよび１３０〜１５，０００のデニールを有する複数のポリアミドヤーンを提供する工程と、
（ｂ）０．０４〜１．１０ｍｍの主要断面寸法と、０．６０〜１．１０％の最小炭素含量、０．２０％〜０．９０％のマンガン含量および０．１０％〜０．９０％のシリコン含量を含む組成を有する複数のスチールワイヤを提供する工程と、
（ｃ）クリンプが、互いに少なくとも２０°異なる２つの平面にあり、前記スチールワイヤの破断点伸びの前記ポリアミドヤーンの破断点伸びとの差が２０％以下となるように、前記スチールワイヤに適用される前記クリンプの所望のピッチ、振幅および平面構成を決める工程と、
（ｄ）工程（ｃ）で決めたクリンプパラメータに従って、前記スチールワイヤをクリンプする工程と、
（ｅ）少なくとも１つのクリンプスチールワイヤを、少なくとも１つのポリアミドヤーンとツイストして、スチールコードへの複合ハイブリッドスチール−ポリアミドコードを形成する工程と、
（ｇ）全てのヤーン、ワイヤおよびコードが互いに平行に配向されるように、所望数のスチールワイヤまたはコード、ポリアミドヤーンまたはコードおよび複合ハイブリッドスチール−ポリアミドコードを平面構成で組み合わせる工程と
を含む平面シートを製造する方法。
【請求項１１】
前記ポリアミドヤーンが、ポリ（パラフェニレンテレフタルアミド）フィラメントを含む請求項９または１０に記載の方法。
【請求項１２】
前記ポリアミドヤーンが、３．７〜６．０Ｎ／ｄｔｅｘのモジュラスを有する請求項９または１０に記載の方法。
【請求項１３】
前記ポリアミドヤーンが、４．４〜５．４Ｎ／ｄｔｅｘのモジュラスを有する請求項９または１０に記載の方法。
【請求項１４】
前記ポリアミドヤーンが、３．０〜４．０％の破断点伸びを有する請求項９または１０に記載の方法。
【請求項１５】
前記スチールワイヤの断面が、円形または実質的に円形である請求項９または１０に記載の方法。
【発明の詳細な説明】
【技術分野】
【０００１】
本発明は、タイヤおよび支持構造の補強に有用な平面シートに関する。
【背景技術】
【０００２】
アラミド繊維と金属ストランドの組み合わせは、米国特許出願公開第２００４／０１２３９３０号明細書に開示されている。
【発明の概要】
【課題を解決するための手段】
【０００３】
本発明は、
（ａ）３．７〜６．８Ｎ／ｄｔｅｘのヤーンモジュラス、２．９〜４．７％の破断点伸びおよび１３０〜１５，０００のデニールを有する複数のポリアミドヤーンと、
（ｂ）０．０４〜１．１０ｍｍの主要断面寸法を有する複数のスチールワイヤと
を含み、
（１）スチールワイヤが、第１のクリンプおよび第２のクリンプを施されており、第１のクリンプは、第２のクリンプの平面と少なくとも２０°異なる平面にあり、
（２）スチールワイヤの第１および第２のクリンプピッチおよび振幅を、ワイヤの破断点伸びのポリアミドヤーンの破断点伸びとの差が２０％以下となるようなものであり、
（３）スチールワイヤが、０．６０〜１．１０％の最小炭素含量、０．２０％〜０．９０％のマンガン含量および０．１０％〜０．９０％のシリコン含量を含む組成を有し、
（４）スチールワイヤおよびポリアミド
平面シートに関する。
【０００４】
本発明はまた、
（ａ）３．７〜６．８Ｎ／ｄｔｅｘのヤーンモジュラス、２．９〜４．７％の破断点伸びおよび１３０〜１５，０００のデニールを有する複数のポリアミドヤーンを提供する工程と、
（ｂ）任意選択的に、複数のポリアミドヤーンをケーブルヤーンへとツイストする工程と、
（ｃ）０．０４〜１．１０ｍｍの主要断面寸法と、０．６０〜１．１０％の最小炭素含量、０．２０％〜０．９０％のマンガン含量および０．１０％〜０．９０％のシリコン含量を含む組成を有する複数のスチールワイヤを提供する工程と、
（ｄ）クリンプが、互いに少なくとも２０°異なる２つの平面にあり、スチールワイヤの破断点伸びのポリアミドヤーンの破断点伸びとの差が２０％以下となるように、スチールワイヤに適用されるクリンプの所望のピッチ、振幅および平面構成を決める工程と、
（ｅ）工程（ｄ）で決めたクリンプパラメータに従って、スチールワイヤをクリンプする工程と、
（ｆ）任意選択的に、複数のスチールワイヤをケーブルワイヤへとツイストする工程と、
（ｇ）全てのヤーン、ワイヤおよびコードが互いに平行に配向されるように、所望数のスチールワイヤおよび／またはスチールコードならびに所望数のポリアミドヤーンおよび／またはポリアミドコードを平面構成で組み合わせる工程と
を含む平面シートを製造する方法にも関する。
【図面の簡単な説明】
【０００５】
【図１】本発明の平面シートの概略図を示す。
【図２】シート構造に配置されたヤーンおよびワイヤのある組み合わせの断面を示す。
【図３】シート構造に配置されたヤーンおよびワイヤの他の組み合わせの断面を示す。
【図４】シート構造に配置されたヤーンおよびワイヤのさらなる組み合わせの断面を示す。
【発明を実施するための形態】
【０００６】
本発明は、平面シートに関し、「平面」とは、厚さ寸法よりかなり大きな長さおよび幅寸法を有する構造を意味する。本発明において、平面シートの表面は、完全に平坦でなくてもよく、うねりがあってもよい。「コード」とは、捩り合わせてハイブリッドコードを形成した、少なくとも１つのポリアミドヤーンと少なくとも１つのスチールワイヤとを含むストランドを意味する。「ハイブリッド」とは、コードが、少なくとも２つの異なる材料を含むことを意味する。コードとはまた、捩り合わせてポリアミドコードを形成した複数のポリアミドヤーン、または捩り合わせてスチールコードを形成した複数のスチールワイヤも意味することができる。
【０００７】
本発明の１つの特徴は、組み合わせたとき、ポリアミドヤーンおよびスチールワイヤの両方の破断点伸びが同様になることである。スチールワイヤの破断点伸びのポリアミドヤーンの破断点伸びとの差は＋／−２０％以下でなければならない。より好ましくは、伸びの差は、＋／−１０％以下、最も好ましくは、＋／−５％以下でなければならない。組み合わせたときに、破断点伸びを適合させる、または略適合させることで、コード中のポリアミドヤーンおよびスチールワイヤは、コードが引張荷重を受けると、実質的に同時に破断するであろう。スチールワイヤは、後述するダブルクピンピングプロセスにより、ポリアミドヤーンの破断点伸びに適合するよう調整される。クリンプされたワイヤは、同様のクリンプされていないワイヤに比べると、より高い破断点伸びを有するワイヤを提供する。
【０００８】
本発明のさらなる態様は、米国特許出願公開第２００９／０１５９１７号明細書で指定される６．５Ｎ／ｄｔｅｘよりはるかに低いモジュラスを有するポリアミドヤーンを用いてよいことである。
【０００９】
本明細書で用いる「フィラメント」とは、その長さに対して垂直なその断面積にわたる長さ対幅の比率の高い比較的可撓性の巨視的均質体を意味する。本明細書において、「繊維」という用語は、「フィラメント」という用語と区別なく用いられる。
【００１０】
「ヤーン」は、連続ストランドを形成する繊維またはフィラメントの集合体である。本発明において、「ヤーン」という用語にはまた、「ケーブルヤーン」も包含される。ケーブルヤーンは、２つ以上のヤーンを捩り合わせることにより形成されるヤーンである。本発明において、ポリアミドヤーンは、フィラメント紡糸プロセスの一部として形成される。
【００１１】
ポリアミド繊維およびヤーン
アラミドは、好ましいポリアミドポリマーである。「アラミド」という用語は、アミド（−ＣＯＮＨ−）結合の少なくとも８５％が、２つの芳香族環に直接付加したポリアミドを意味する。好適なアラミド繊維は、Ｍａｎ−Ｍａｄｅ  Ｆｉｂｒｅｓ−Ｓｃｉｅｎｃｅ  ａｎｄ  Ｔｅｃｈｎｏｌｏｇｙ，Ｖｏｌｕｍｅ２，Ｆｉｂｒｅ−Ｆｏｒｍｉｎｇ  Ａｒｏｍａｔｉｃ  Ｐｏｌｙａｍｉｄｅｓというタイトルのセクション、２９７頁、Ｗ．Ｂｌａｃｋら、Ｉｎｔｅｒｓｃｉｅｎｃｅ  Ｐｕｂｌｉｓｈｅｒｓ，１９６８に記載されている。アラミド繊維およびその製造はまた、米国特許第３，７６７，７５６号明細書、同第４，１７２，９３８号明細書、同第３，８６９，４２９号明細書、同第３，８６９，４３０号明細書、同第３，８１９，５８７号明細書、同第３，６７３，１４３号明細書、同第３，３５４，１２７号明細書および同第３，０９４，５１１号明細書にも開示されている。
【００１２】
好ましいアラミドはパラ−アラミドである。好ましいパラ−アラミドは、ＰＰＤ−Ｔと呼ばれるポリ（ｐ−フェニレンテレフタルアミド）である。ＰＰＤ−Ｔとは、ｐ−フェニレンジアミンおよび塩化テレフタロイルの等モル（ｍｏｌｅ−ｆｏｒ−ｍｏｌｅ）重合から得られるホモポリマー、ならびに、同じく、ｐ−フェニレンジアミンと少量の他のジアミンの、および塩化テレフタロイルと少量の他の二酸塩化物の取り込みから得られるコポリマーを意味する。原則として、他のジアミンおよびその他二酸塩化物は、ｐ−フェニレンジアミンまたは塩化テレフタロイルの約１０モルパーセントまでの量、あるいはこれよりやや多い量で用いることができる。ただし、他のジアミンおよび二酸塩化物が、重合反応を妨げる反応基を有していない場合に限る。ＰＰＤ−Ｔはまた、他の芳香族ジアミンおよびその他芳香族二酸塩化物、例えば、塩化２，６−ナフタロイルあるいはクロロ−またはジクロロ塩化テレフタロイルあるいは３，４’−ジアミノジフェニルエーテルの混入から得られるコポリマーも意味する。
【００１３】
添加剤をアラミドと共に用いることができ、１０重量パーセント以上の他のポリマー材料をアラミドとブレンドできることが分かっている。コポリマーは、アラミドのジアミンに代えて他のジアミンを１０パーセント以上、またはアラミドの二酸塩化物に代えて他の二酸塩化物を１０パーセント以上有して、用いることができる。
【００１４】
連続パラ−アラミド繊維は、概して、ｐ−アラミドの溶液を毛細管を通して、凝集浴へと押出すことにより紡糸される。ポリ（ｐ−フェニレンテレフタルアミド）の場合には、溶液の溶剤は、概して、濃硫酸であり、押出しは、概して、冷、水性、凝集浴へ、空隙を通してなされる。かかるプロセスは、概して、米国特許第３，０６３，９６６号明細書、同第３，７６７，７５６号明細書、同第３，８６９，４２９号明細書および同第３，８６９，４３０号明細書に開示されている。フィラメント断面は、円形または実質的に円形である。パラ−アラミドフィラメントヤーンは、Ｅ．Ｉ．  ｄｕ  Ｐｏｎｔ  ｄｅ  Ｎｅｍｏｕｒｓ＆Ｃｏ．，Ｗｉｌｍｉｎｇｔｏｎ，ＤＥ（ＤｕＰｏｎｔ）より入手可能なＫｅｖｌａｒ（登録商標）繊維およびＴｅｉｊｉｎ，Ｌｔｄ．より入手可能なＴｗａｒｏｎ（登録商標）繊維として商業的に入手可能である。
【００１５】
本発明のポリアミドヤーンは、３．７〜６．８Ｎ／ｄｔｅｘの範囲、より好ましくは、３．７〜６．０Ｎ／ｄｔｅｘの範囲、最も好ましくは、４．４〜５．４Ｎ／ｄｔｅｘの範囲のヤーンモジュラスを有している。ヤーンはまた、２．９〜４．７％、より好ましくは、３．０〜４．０％の破断点伸びおよび１３０〜１５０００のデニールを有している。これらの特性を有するヤーンとしては、ＤｕＰｏｎｔのＫｅｖｌａｒ（登録商標）２９、Ｋｅｖｌａｒ（登録商標）１１９およびＫｅｖｌａｒ（登録商標）１２９が例示される。
【００１６】
スチールワイヤ
スチール組成は、０．６０〜１．１％の炭素含量、０．２０％〜０．９０％のマンガン含量および０．１０％〜０．９０％のシリコン含量を含む。硫黄、りん、クロム、ホウ素、コバルト、ニッケルおよびバナジウム等のその他元素が、それぞれ、０．５％未満のレベルで存在していてもよい。
【００１７】
スチールワイヤは、１つ以上の対称軸を含む断面を有していてもよい。例えば、楕円または矩形断面は、２つの対称軸を有しており、三角断面は、３つの対称軸を有している。好ましい実施形態において、スチールワイヤ断面は円形または実質的に円形である。
【００１８】
ワイヤの主要断面寸法は、０．０４ｍｍ〜１．１ｍｍの範囲、より好ましくは、０．０７ｍｍ〜０．６０ｍｍである。円形断面の場合には、この寸法は直径である。ワイヤには、典型的に、ゴムへの親和力を与えるコーティングが施される。かかるコーティングとしては、ゴム中の硫黄原子と反応できるもの、例えば、銅、亜鉛およびかかる金属の合金、例えば、真鍮が挙げられる。好ましい実施形態において、ポリアミドヤーンが、ハイブリッドコードの外側表面を形成するときは、コーティング基材として亜鉛を用いる。それ以外は、真鍮が好ましいコーティング材料である。
【００１９】
クリンピング
スチールワイヤはクリンプされて、波形のワイヤを作製する。好ましくは、ワイヤは、第１および第２のクリンプを有し、第１のクリンプは、第２のクリンプの平面とは実質的に異なる平面にある。実質的に異なるとは、クリンプ平面が、少なくとも２０°の角度、より好ましくは、少なくとも６０°の角度、最も好ましくは、少なくとも８０°の角度異なることを意味する。第１および第２のクリンプは、クリンプピッチおよびクリンプ振幅を有する。振幅の典型的な値は、０．５〜１．０ｍｍ、ピッチの値は、２．０〜１６．０ｍｍである。しかしながら、他のクリンプおよびピッチ値を本発明で用いてもよい。
【００２０】
用いるポリアミドヤーンの破断点伸びに応じて、クリンプ平面の角度ならびに第１および第２のクリンプピッチおよび振幅を計算すると、ポリアミドヤーンのものに近い破断点伸びを有するスチールワイヤが得られる。好ましくは、スチールワイヤの破断点伸びのポリアミドヤーンの破断点伸びとの差は２０％以下、より好ましくは、差は１０％以下、最も好ましくは、差は５％以下である。理想的には、ポリアミドヤーンおよびスチールワイヤの破断点伸びは同じである。スチールワイヤの破断点伸びの典型的な値は、２．３〜５．７％の範囲、より好ましくは、２．４〜４．８％である。
【００２１】
スチールワイヤは、それらを歯車に通過させることによりクリンプしてもよい。かかるプロセスは、欧州特許（ＥＰ）第１０３６２３５Ｂ１号明細書に記載されている。このタイプのクリンプワイヤは、Ｎ．Ｖ．Ｂｅｋａｅｒｔ  Ｓ．Ａ．，Ｚｗｅｖｅｇｅｍ，Ｂｅｌｇｉｕｍより、Ｈｉｇｈ  Ｉｍｐａｃｔ  Ｓｔｅｅｌという商品名で入手可能である。
【００２２】
平面シートの製造
一実施形態において、本発明は、
（ａ）３．７〜６．８Ｎ／ｄｔｅｘのヤーンモジュラス、２．９〜４．７％の破断点伸びおよび１３０〜１５，０００のデニールを有する複数のポリアミドヤーンを提供する工程と、
（ｂ）任意選択的に、複数のポリアミドヤーンをポリアミドコードへとツイストする工程と、
（ｃ）０．０４〜１．１０ｍｍの主要断面寸法と、０．６０〜１．１０％の最小炭素含量、０．２０％〜０．９０％のマンガン含量および０．１０％〜０．９０％のシリコン含量を含む組成を有する複数のスチールワイヤを提供する工程と、
（ｄ）クリンプが、互いに少なくとも２０°異なる２つの平面にあり、スチールワイヤの破断点伸びのポリアミドヤーンの破断点伸びとの差が２０％以下となるように、スチールワイヤに適用されるクリンプの所望のピッチ、振幅および平面構成を決める工程と、
（ｅ）工程（ｄ）で決めたクリンプパラメータに従って、スチールワイヤをクリンプする工程と、
（ｆ）任意選択的に、複数のスチールワイヤをスチールコードへとツイストする工程と、
（ｇ）全てのヤーン、ワイヤおよびコードが互いに平行に配向されるように、所望数のスチールワイヤおよび／またはスチールコードならびに所望数のポリアミドヤーンおよび／またはポリアミドコードを平面構成で組み合わせる工程と
を含む平面シートを製造する方法に関する。
【００２３】
他の実施形態において、本発明はまた、
（ａ）３．７〜６．８Ｎ／ｄｔｅｘのヤーンモジュラス、２．９〜４．７％の破断点伸びおよび１３０〜１５，０００のデニールを有する複数のポリアミドヤーンを提供する工程と、
（ｂ）０．０４〜１．１０ｍｍの主要断面寸法と、０．６０〜１．１０％の最小炭素含量、０．２０％〜０．９０％のマンガン含量および０．１０％〜０．９０％のシリコン含量を含む組成を有する複数のスチールワイヤを提供する工程と、
（ｃ）クリンプが、互いに少なくとも２０°異なる２つの平面にあり、スチールワイヤの破断点伸びのポリアミドヤーンの破断点伸びとの差が２０％以下となるように、スチールワイヤに適用されるクリンプの所望のピッチ、振幅および平面構成を決める工程と、
（ｄ）工程（ｃ）で決めたクリンプパラメータに従って、スチールワイヤをクリンプする工程と、
（ｅ）少なくとも１つのクリンプスチールワイヤを、少なくとも１つのポリアミドヤーンとツイストして、複合ハイブリッドスチール−ポリアミドコードを形成する工程と、
（ｆ）全てのヤーン、ワイヤおよびコードが互いに平行に配向されるように、所望数のスチールワイヤ、ポリアミドヤーンおよび複合ハイブリッドスチール−ポリアミドコードを平面構成で組み合わせる工程と
を含む平面シートを製造する方法に関する。
【００２４】
ワイヤコードは、複数のスチールワイヤを捩り合わせて、単一のマルチワイヤケーブルワイヤ構造を形成することにより製造される。好ましくは、撚り合わせるスチールワイヤの数は、２か３である。同様に、複数のポリアミドヤーンを撚り合わせてマルチヤーンケーブルコード構造を形成してもよい。好ましくは、撚り合わせるアラミドヤーンの数は、２か３である。当然のことながら、ポリアミドの個々のヤーンをスチールワイヤとツイストして、複合ポリアミド−スチールコードを作製してもよい。好ましい実施形態において、複合コード中のポリアミドヤーンの総数は、１〜１０であり、複合コード中のスチールワイヤの総数は、１〜８である。好ましい実施形態において、コードを形成するヤーンおよびワイヤの撚り係数は、少なくとも０．８である。撚り係数は、テキスタイル業界において熟知されている用語である。ポリアミドヤーンおよびスチールワイヤをコードへと組み合わせるツイスト、プライまたは撚り等の方法は、業界に周知されており、Ｗｅｌｌｉｎｇｔｏｎ  Ｓｅａｒｓ  Ｈａｎｄｂｏｏｋ  ｏｆ  Ｉｎｄｕｓｔｒｉａｌ  Ｔｅｘｔｉｌｅｓの３．２章に詳述されている。
【００２５】
平面シートは、同方向に全て配向されたヤーン、ワイヤまたはコードを含む。これは、通常、Ｘまたは機械方向と呼ばれる。シートの平面は、ＸＹ面と呼ばれる。Ｙ方向は、Ｘ方向に直交している。かかる構成を、概して、図１に示す。Ｘ方向は１０で示され、Ｙ方向は１１で示されている。ポリアミドヤーンまたはコードおよびクリンプスチールワイヤまたはコードを組み合わせて、ゴムおよびエラストマーと共に用いるのに好適な平面シートを形成し得る様々なやり方がある。かかる一実施形態を、図２に断面で示す。ポリアミドヤーン２０がスチールワイヤ２１と交互になっている。図３のような他の実施形態において、複数のポリアミドヤーンを構成して、第１のサブセクション３０を形成し、複数のワイヤを構成して、第２のサブセクション３１を形成する。これらのサブセクションは、互いに近接するように構成されている。図４に、この概念をさらに拡張したものを示す。各アレイに異なる数のヤーンを含むポリアミドヤーン４０の２つのアレイが、同じく、各アレイに異なる数のワイヤを有するワイヤ４１の２つのアレイと組み合わせられている。図示するとおり、ヤーンまたはクリンプワイヤの数および互いのシートの位置の両方に関して、ポリアミドとスチールの潜在的な組み合わせは、非常に多数ある。上記の記載は、ポリアミドヤーンまたはスチールワイヤに限定されない。ポリアミドコード、スチールコードまたは複合スチール−ポリアミドコードもまた、上記構造に含まれていてもよい。このように、平面シートは、ポリアミドヤーン、ポリアミドコード、スチールワイヤ、スチールコードおよび複合スチール−ポリアミドコードを含み得る。平面シートの長さおよび幅は、製造上の制約によってのみ限定される。
【００２６】
ヤーン、ワイヤおよびコードを並べる方法は、テキスタイル、ロープおよびワイヤ形成産業において周知されている。かかる方法には、個々のストランドを、コリメートステーションを通して供給し、最終組み立て品をスプールに巻き付ける前に、材料を組み立てるクリールおよびビームを用いることが含まれる。あるいは、コリメーションした後に、シートの長さを整えてもよい。平面シートの凝集性を維持するのを補助するために、バインダー、フィルムおよび接着剤が用いられていてもよい。これを達成する他の手段は、軽いバインダーヤーンを、Ｙ方向に、シートの表面に組み込むか、またはシートへ織り込むものである。
【００２７】
好ましい実施形態において、シート中のポリアミドの重量パーセンテージは、ポリアミドおよびスチールの総重量を基準として、１０〜５０重量パーセントである。
【００２８】
支持構造およびタイヤ
平面シートは、例えば、乗用車タイヤ、トラックおよびバスタイヤ、同じくオートバイタイヤに有用である。純粋なスチール補強コードに比べて、複合ハイブリッドコードはタイヤの重量を減じ、転がり抵抗を改善する。
【００２９】
平面シートをタイヤに組み込むには、１つ以上のシートを、マトリックスへと組み込んで、カーカス、ビード補強チェーファ（低サイドウォール補強用複合ストリップ）またはベルトストリップの形態の支持構造を形成する。マトリックスは、複数のコードを、互いに固定配向および位置に保持できる任意のポリマー材料とすることができる。典型的な材料は、ゴム等の熱硬化性材料であるが、熱可塑性加硫物およびコポリエーテルエステル等の熱可塑性材料を用いることもできる。次に、支持構造を、タイヤ構造、典型的には、トレッド下に適用する。所望なら、複合ハイブリッドコードを、エラストマー補強を必要とする用途に用いる他の支持構造に用いることができる。
【図１】
2013507540.tif 000003
【図２】
2013507540.tif 000004
【図３】
2013507540.tif 000005
【図４】
2013507540.tif 000006
【国際調査報告】
2013507540.tif 000007
2013507540.tif 000008
2013507540.tif 000009